(57)【要約】  本発明は、水性ベースの溶媒を含有し、エネルギーに暴露することによって高いコントラストのマーキングを生成する無色透明コーティングを形成する組成物を提供する。本発明は、これら組成物の製造方法、これら組成物でコーティングした基材及びそれらの製造方法、これら組成物を使用した、マーキングが付いた基材の製造方法、並びに後者の方法により得られる、マーキングが付いた基材も提供する。【特許請求の範囲】
【請求項１】
酸素含有遷移金属化合物及び水性ベースの溶媒を含有し、エネルギーに暴露することによって高いコントラストのマーキングを生成する無色透明コーティングを形成する、組成物。
【請求項２】
酸素含有遷移金属化合物が、酸素含有のクロム、モリブデン及びタングステン化合物からなる群より選択される、請求項１記載の組成物。
【請求項３】
酸素含有遷移金属化合物が、アルカリ金属、アルカリ土類金属、アンモニウム並びにモノ−、ジ−、トリ−及びテトラ−Ｃ1-8−アルキルアンモニウムのモノ−、ジ−及びポリクロム酸塩、−モリブデン酸塩及び−タングステン酸塩からなる群より選択される、請求項２記載の組成物。
【請求項４】
酸素含有遷移金属化合物が、アルカリ金属、アンモニウム並びにモノ−、ジ−、トリ−及びテトラ−Ｃ1-8−アルキルアンモニウムのモノ−、ジ−及びポリモリブデン酸塩及び−タングステン酸塩からなる群より選択される、請求項３記載の組成物。
【請求項５】
有機酸、ポリヒドロキシ化合物及び塩基からなる群より選択される添加剤を更に含有する、請求項１〜４のいずれか一項記載の組成物。
【請求項６】
有機酸が、式Ｒ1−ＣＯＯＨで示され、ここでＲ1は水素、Ｃ1-13−アルキル、Ｃ2-11−アルケニル又はアリールであってもよく、それによりＣ1-13−アルキル及びＣ2-11−アルケニルは、ヒドロキシル、カルボキシ、ＮＨＣＯＣ1-4−アルキル及び／又はアリールで一又は多置換されてもよく、かつアリールは、ヒドロキシル、ハロゲン、Ｃ1-4−アルキル、Ｃ1-4−アルコキシ、ジ（Ｃ1-4−アルキル）アミノ及び／又はアリールで一又は多置換されてもよい、請求項５記載の組成物。
【請求項７】
ポリヒドロキシ化合物が、炭水化物類及びカルボニル基がヒドロキシル基に還元されているその誘導体からなる群より選択される、請求項５記載の組成物。
【請求項８】
塩基が、アルカリ金属、アルカリ土類金属及びアンモニウムの水酸化物並びに炭酸化物、並びに式（Ｒ2Ｒ3Ｒ4）Ｎのアミンからなる群より選択され、ここでＲ2、Ｒ3及びＲ4は、同一若しくは異なっていてもよく、かつ水素、Ｃ1-8−アルキル若しくはアリールであってもよく、又はＲ2は水素、Ｃ1-8−アルキル若しくはアリールであり、かつＲ3とＲ4は、それらが結合する窒素と一緒になって、５若しくは６員環を形成してもよく、それによりＣ1-8−アルキル及びアリールは、ヒドロキシル又はアミノで一又は多置換されてもよい、請求項５記載の組成物。
【請求項９】
添加剤が、有機酸又はポリヒドロキシ化合物である、請求項５記載の組成物。
【請求項１０】
酸素含有遷移金属化合物がジモリブデン酸アンモニウムであり、添加剤が有機酸である、請求項９記載の組成物。
【請求項１１】
酸素含有遷移金属化合物が、アルカリ金属のモノモリブデン酸塩又は−タングステン酸塩であり、添加剤がポリヒドロキシ化合物である、請求項９記載の組成物。
【請求項１２】
添加剤が塩基である、請求項５記載の組成物。
【請求項１３】
酸素含有遷移金属化合物が、八モリブデン酸アンモニウムである、請求項１２記載の組成物。
【請求項１４】
塩基／酸素含有遷移金属化合物のモル比が、少なくとも７：１である、請求項５記載の組成物。
【請求項１５】
水溶性又は水分散性ポリマーバインダーを更に含有する、請求項１〜１４のいずれか一項記載の組成物。
【請求項１６】
更なる成分を含有する、請求項１〜１５のいずれか一項記載の組成物。
【請求項１７】
全組成物の重量に基づき、１０〜９５重量％の水性ベースの溶媒を含有する、請求項１〜１６のいずれか一項記載の組成物。
【請求項１８】
全組成物の重量に基づき、１０〜５０重量％の酸素含有遷移金属化合物を含有する、請求項１〜１７のいずれか一項記載の組成物。
【請求項１９】
全組成物の重量に基づき、１０〜５０重量％の添加剤を含有する、請求項５〜１８のいずれか一項記載の組成物。
【請求項２０】
全組成物の重量に基づき、１０〜８０重量％の水溶性又は水分散性ポリマーバインダーを含有する、請求項１５〜１９のいずれか一項記載の組成物。
【請求項２１】
全組成物の重量に基づき、０〜３０重量％の更なる成分を含有する、請求項１６〜２０のいずれか一項記載の組成物。
【請求項２２】
水性ベースの溶媒を酸素含有遷移金属化合物と混合することを含む、請求項１〜２１のいずれか一項記載の組成物の製造方法。
【請求項２３】
請求項１〜２１のいずれか一項記載の組成物でコーティングした基材。
【請求項２４】
請求項１〜２１のいずれか一項記載の組成物で基材をコーティングすることを含む、コーティング基材の製造方法。
【請求項２５】
ｉ）請求項１〜２１のいずれか一項記載の組成物で基材をコーティングすること、及びｉｉ）マーキングが意図されるコーティング基材の部分をエネルギーに暴露して、マーキングを生成することを含む、マーキングが付いた基材の製造方法。
【請求項２６】
エネルギーが、熱又はＵＶ、ＩＲ、可視若しくはマイクロ波照射である、請求項２５記載の方法。
【請求項２７】
エネルギーがＩＲ照射である、請求項２６記載の方法。
【請求項２８】
請求項２５〜２７のいずれか一項記載の方法により得られる、マーキングが付いた基材。
【発明の詳細な説明】
【技術分野】
【０００１】
本発明は、基材にマーキングを付けるためのコーティング組成物、これら組成物の製造方法、これら組成物でコーティングした基材及びそれらの製造方法、これら組成物を使用した、マーキングが付いた基材の製造方法、並びに後者の方法により得られる、マーキングが付いた基材に関する。
【０００２】
パッケージングには、通常、例えばロゴ、バーコード、使用期限又はバッチ番号等の情報を含むマーキングを付ける必要がある。これを達成する方法の一つは、組成物をパッケージングにコーティングすることであり、この組成物は、例えば熱等のエネルギーで処理することにより、目に見えるマーキングを形成する。エネルギーとしてレーザー照射を用いる場合、マーキングは非常に小さいので、ヒトの眼に見えないか又は殆ど見えない。
【０００３】
ＷＯ  ０２／０６８２０５には、対象物にマーキングを付ける方法が記載されており、該方法では、対象物が、例えばポリヒドロキシ化合物等の官能基を有する材料、並びに金属化合物、例えばアルカリ金属、アルカリ土類金属、鉄酸化物又は塩及び有機金属を含有する配合物を含み、又は該配合物でコーティングされる。２種の成分がレーザーの照射により反応して、コントラストの付いた色の製品を形成する。
【０００４】
ＷＯ  ０２／０６８２０５の水性ベースの組成物は、黄色又は灰色／緑色のマーキングのみを提供し、黒色のマーキングを提供しない欠点がある。黒色のマーキングは、有機溶媒ベースの系を用いてのみ得ることができる。加えて、記載されている組成物は、紙又はプラスチックのコーティングには適していない。
【０００５】
ＷＯ  ０２／０７４５４８は、多価金属、例えばモリブデン酸塩又はタングステン酸塩のオキシアニオンとバインダーと水又は有機溶媒とを含有するコーティング組成物を記載している。これらの組成物は、基材、例えばボール紙上にコーティングされ、乾燥されて不透明なコーティングを形成し、ＩＲレーザー照射に暴露されて黒色のマーキングを生成する。
【０００６】
ＷＯ  ０２／０７４５４８のコーティング組成物の欠点は、不透明なコーティングしか得ることができない点である。
【０００７】
ＷＯ  ２００４／０４３７０４は、発色剤とモリブデン酸、タングステン酸又はバナジウム酸のアミンと水又は有機溶媒と、及び場合によりポリマーバインダーとを含有するコーティング組成物を記載している。有機溶媒ベースの系は、透明コーティングを形成することができるが、水性ベースの系は、不透明なコーティングしか形成しない。組成物は、基材、例えばポリエチレンテレフタレートフィルム、アルミニウムフォイル又はポリプロピレンパッケージングフィルムにコーティングされ、乾燥され、ＩＲレーザー又はサーマルプリンターに暴露されて着色マーキングを生成した。
【０００８】
ＷＯ  ２００５／０１２４４２は、顔料と水又は有機溶媒と導電性ポリマーと場合によりバインダーとを含有するコーティング組成物を記載している。顔料は、モリブデン酸塩又はタングステン酸塩のオキシアニオンであることができる。
【０００９】
ＷＯ  ２００４／０４３７０４及びＷＯ  ２００５／０１２４４２の水性ベースのコーティング組成物の欠点は、不透明なコーティングしか得ることができない。
【００１０】
本発明の目的は、無色透明のコーティングを形成し、かつエネルギーに対する暴露により高いコントラストのマーキングを生成する水性ベースのコーティング組成物を提供することにある。
【００１１】
この目的は、請求項１記載のコーティング組成物、請求項２２、請求項２４及び請求項２５記載の方法、並びに請求項２３及び請求項２８記載の基材により解決される。
【００１２】
本発明の組成物は、酸素含有遷移金属化合物と水性ベースの溶媒とを含有し、エネルギーに対する暴露により高いコントラストのマーキングを生成する無色透明のコーティングを形成する。
【００１３】
マーキングは、黒色が好ましい。
【００１４】
酸素含有遷移金属化合物は、酸素含有のクロム、モリブデン及びタングステン化合物からなる群より選択されることが好ましい。
【００１５】
酸素含有のクロム、モリブデン及びタングステン化合物の例は、クロム、モリブデン及びタングステンの酸化物、アルカリ金属、アルカリ土類金属、アンモニウム並びにモノ−、ジ−、トリ−及びテトラ−Ｃ1-8−アルキルアンモニウムのモノ−、ジ−及びポリクロム酸塩、−モリブデン酸塩及び−タングステン酸塩、アルカリ金属、アルカリ土類金属、アンモニウム並びにモノ−、ジ−、トリ−及びテトラ−Ｃ1-8−アルキルアンモニウムのヘテロポリクロム酸塩、−モリブデン酸塩及び−タングステン酸塩、アルカリ金属、アルカリ土類金属、アンモニウム並びにモノ−、ジ−、トリ−及びテトラ−Ｃ1-8−アルキルアンモニウムのペルオキソクロム酸塩、−モリブデン酸塩及び−タングステン酸塩、並びにヒドロキシル含有のクロム酸塩、モリブデン酸塩及びタングステン酸塩である。
【００１６】
Ｃ1-8−アルキルの例は、メチル、エチル、プロピル、イソプロピル、ブチル、イソブチル、sec−ブチル、tert−ブチル、ペンチル、ヘキシル、ヘプチル、オクチル及び２−エチルヘキシルである。
【００１７】
クロム、モリブデン及びタングステンの酸化物の例は、酸化クロム（ＩＩＩ）、酸化クロム（ＶＩ）、酸化モリブデン（ＩＶ）、酸化モリブデン（ＶＩ）、酸化タングステン（ＩＶ）及び酸化タングステン（ＶＩ）である。
【００１８】
アルカリ金属、アルカリ土類金属、アンモニウム、並びにモノ−、ジ−、トリ−及びテトラ−Ｃ1-8−アルキルアンモニウムのモノ−、ジ−及びポリクロム酸塩、−モリブデン酸塩及び−タングステン酸塩の例は、クロム酸アンモニウム、クロム酸カリウム、クロム酸マグネシウム、二クロム酸アンモニウム、二クロム酸ナトリウム、二クロム酸カリウム、モリブデン酸アンモニウム、モリブデン酸ナトリウム、モリブデン酸カリウム、モリブデン酸マグネシウム、モリブデン酸カルシウム、二モリブデン酸アンモニウム、七モリブデン酸アンモニウム、八モリブデン酸アンモニウム、十モリブデン酸アンモニウム、タングステン酸アンモニウム、タングステン酸ナトリウム、タングステン酸カリウム、タングステン酸マグネシウム、タングステン酸カルシウム、メタタングステン酸アンモニウム、メタタングステン酸ナトリウム及びパラタングステン酸アンモニウムである。
【００１９】
ポリクロム酸塩、−モリブデン酸塩及び−タングステン酸塩は、イソポリクロメート、イソポリモリブデート及びイソポリタングステートとも称することができる。
【００２０】
アルカリ金属、アルカリ土類金属、アンモニウム並びにモノ−、ジ−、トリ−及びテトラ−Ｃ1-8−アルキルアンモニウムのヘテロポリクロム酸塩、−モリブデン酸塩及び−タングステン酸塩の例は、ナトリウム、カリウム、マグネシウム、カルシウム若しくはアンモニウム又はそれらの混合物をカウンターカチオンとして有する［ＦｅIII（Ｍｏ6Ｏ24）］9-、［ＴｅVI（Ｍｏ6Ｏ24）］6-、［ＩVII（Ｍｏ6Ｏ24）］5-、［ＣｒIII（Ｍｏ6Ｏ24Ｈ6）］3-、［ＭｎIV（Ｍｏ9Ｏ32）］6-、［ＮｉIV（Ｍｏ9Ｏ32）］6-、［（ＰV（Ｍｏ12Ｏ40）］3-、［（ＳｉIV（Ｍｏ12Ｏ40）］4-、［（ＳIV（Ｍｏ12Ｏ40）］4-、［（ＣｅIV（Ｍｏ12Ｏ42）］8-、［Ｉ（Ｗ6Ｏ24）］5-、［Ｔｅ（Ｗ6Ｏ24）］6-、［Ｐ（Ｗ12Ｏ40)］3-及び［Ｓｉ（Ｗ12Ｏ40）］4-である。
【００２１】
ヒドロキシル含有のクロム酸塩、モリブデン酸塩及びタングステン酸塩の例は、水酸化クロム（ＩＩＩ）、水酸化クロム（ＩＩ）及びヘキサヒドロキシモリブデン酸塩である。
【００２２】
酸素含有のクロム、モリブデン又はタングステン化合物は、商業的に入手可能であり、又は当該技術分野にて公知の方法により調製することができる。
【００２３】
より好ましくは、酸素含有遷移金属化合物は、アルカリ金属、アルカリ土類金属、アンモニウム並びにモノ−、ジ−、トリ−及びテトラ−Ｃ1-8−アルキルアンモニウムのモノ−、ジ−及びポリクロム酸塩、−モリブデン酸塩及び−タングステン酸塩からなる群より選択される。
【００２４】
最も好ましくは、酸素含有遷移金属化合物は、アルカリ金属、アンモニウム並びにモノ−、ジ−、トリ−及びテトラ−Ｃ1-8−アルキルアンモニウムのモノ−、ジ−及びポリモリブデン酸塩及び−タングステン酸塩からなる群より選択される。アルカリ金属及びアンモニウムのモノ−、ジ−及びポリモリブデン酸塩及び−タングステン酸塩の例は、モリブデン酸アンモニウム、モリブデン酸ナトリウム、モリブデン酸カリウム、二モリブデン酸アンモニウム、七モリブデン酸アンモニウム、八モリブデン酸アンモニウム、十モリブデン酸アンモニウム、タングステン酸アンモニウム、タングステン酸ナトリウム、タングステン酸カリウム、メタタングステン酸アンモニウム、メタタングステン酸ナトリウム及びパラタングステン酸アンモニウムである。      
【００２５】
水性ベースの溶媒は、水、又は水と水混和性有機溶媒との混合物であることができる。あらゆる適切な水混和性有機溶媒を使用することができる。水混和性有機溶媒の例は、Ｃ1-4−アルカノール、Ｃ2-4−ポリオール、Ｃ3-6−ケトン、Ｃ4-6−エーテル、Ｃ2-3−ニトリル、ニトロメタン、ジメチルスルホキシド、ジメチルホルムアミド、ジメチルアセトアミド、Ｎ−メチルピロリドン及びスルホランであり、それによりＣ1-4−アルカノール及びＣ2-4−ポリオールは、Ｃ1-4−アルコキシで置換されてもよい。Ｃ1-4−アルカノールの例は、メタノール、エタノール、プロパノール、イソプロパノール又はブタノール、イソブタノール、sec−ブタノール及びtert−ブタノールである。Ｃ1-4−アルコキシ誘導体の例は、２−エトキシエタノール及び１−メトキシ−２−プロパノールである。Ｃ2-4−ポリオールの例は、グリコール及びグリセロールである。Ｃ3-6−ケトンの例は、アセトン及びメチルエチルケトンである。Ｃ4-6−エーテルの例は、ジメトキシエタン、ジイソプロピルエチル及びテトラヒドロフランである。Ｃ2-3−ニトリルの例は、アセトニトリルである。
【００２６】
好ましくは、水混和性有機溶媒は、Ｃ1-4−アルカノール、Ｃ2-4−ポリオール、Ｃ3-6−ケトン、ジメチルホルムアミド及びジメチルアセトアミドからなる群より選択され、それによりＣ1-4−アルカノール及びＣ2-4−ポリオールは、Ｃ1-4−アルコキシで置換されてもよい。
【００２７】
好ましくは、水及び水混和性有機溶媒の混合物の水／水混和性有機溶媒の比は、少なくとも０．１／１であり、より好ましくは０．５／１であり、最も好ましくは少なくとも１／１である。
【００２８】
好ましくは、水性ベースの溶媒は水である。
【００２９】
エネルギーは、熱、又は本発明の組成物で形成されたコーティングに適用するとマーキングを生成する他のあらゆるエネルギーであることができる。そのようなエネルギーの例は、ＵＶ、ＩＲ、可視又はマイクロ波照射である。
【００３０】
好ましくは、エネルギーはＩＲ照射である。より好ましくは、エネルギーは、７８０〜１，０００，０００nmの範囲の波長を有するＩＲ照射である。更に好ましくは、エネルギーは、ＣＯ２レーザー又はＮｄ：ＹＡＧレーザーにより生成されるＩＲ照射である。最も好ましくは、エネルギーは、１０，６００nmの波長を有する、ＣＯ２レーザーにより生成されるＩＲ照射である。
【００３１】
透明コーティングは、可視波長の８０％を超える、好ましくは９０％を超える透過率を有するコーティングとして定義することができる。透過率は、ＵＶ／Ｖｉｓ分光器を使用して、可視領域の特定の波長における透過率を測定することにより決定することができる。
【００３２】
好ましくは、本発明の組成物はまた、有機酸、ポリヒドロキシ化合物及び塩基からなる群より選択される添加剤を含有する。
【００３３】
有機酸は、式Ｒ1−ＣＯＯＨで示されることができるが、ここでＲ1は、水素、Ｃ1-13−アルキル、Ｃ2-11−アルケニル又はアリールであってもよく、それによりＣ1-13−アルキル及びＣ2-11−アルケニルは、ヒドロキシル、カルボキシ、ＮＨＣＯＣ1-4−アルキル及び／又はアリールで一又は多置換されてもよく、かつアリールは、ヒドロキシル、ハロゲン、Ｃ1-4−アルキル、Ｃ1-4−アルコキシ、ジ（Ｃ1-4−アルキル）アミノ及び／又はアリールで一又は多置換されてもよい。
【００３４】
アリールの例は、フェニル及びナフチルである。ハロゲンの例は、塩素及び臭素である。Ｃ1-4アルキルの例は、メチル、エチル、プロピル、イソプロピル、ブチル、sec−ブチル、イソブチル及びtert−ブチルである。Ｃ1-4−アルコキシの例は、メトキシ、エトキシ、プロポキシ、イソプロポキシ、ブトキシ、sec−ブトキシ、イソブトキシ及びtert−ブトキシである。
【００３５】
Ｒ1がＣ1-13−アルキルである式Ｒ1−ＣＯＯＨの有機酸の例は、酢酸、プロピオン酸、酪酸、吉草酸、ヘキサン酸、ヘプタン酸、オクタン酸、デカン酸、ラウリン酸及びミリスチン酸である。
【００３６】
Ｒ1がＣ1-13−アルキルであり、これがヒドロキシル、カルボキシ及び／又はアリールで一又は多置換され、それによりアリールは、Ｃ1-4−アルキル、Ｃ1-4−アルコキシ及び／又はアリールで一又は多置換されている式Ｒ1−ＣＯＯＨの有機酸の例は、乳酸、リンゴ酸、酒石酸、クエン酸、シュウ酸、コハク酸、フェニル酢酸、ｐ−トリル酢酸、４−ビフェニル酢酸、４−メトキシフェニル酢酸、３，４−ジメトキシフェニル酢酸、１−ナフチル酢酸、ヒドロ桂皮酸、３，４，５−トリメトキシヒドロ桂皮酸、４−フェニル酪酸及びマンデル酸である。
【００３７】
Ｒ1がＣ2-11−アルケニルである式Ｒ1−ＣＯＯＨの有機酸の例は、トランス−２−ペンテン酸、トランス−３−ヘキセン酸、２，４−ヘキサジエン酸、２，６−ヘキサジエン酸、トランス−２−オクテン酸及びウンデシレン酸である。
【００３８】
Ｒ1がＣ2-11−アルキルであり、これがヒドロキシル、カルボキシ、ＮＨＣＯＣ1-4−アルキル及び／又はアリールで一又は多置換され、それによりアリールは、モノ−又はポリヒドロキシル、ハロゲン、Ｃ1-4−アルキル及び／又はＣ1-4−アルコキシで置換されている式Ｒ1−ＣＯＯＨの有機酸の例は、アスコルビン酸、フマル酸、マレイン酸、ムコン酸、α−アセトアミド桂皮酸、４−メチル桂皮酸、フェルラ酸、トランス−桂皮酸、トランス−３、４−ジメトキシ桂皮酸、トランス−２−クロロ桂皮酸、トランス−３，４，５−トリメトキシ桂皮酸及びトランス−スチリル酢酸である。
【００３９】
Ｒ1がアリールである式Ｒ1−ＣＯＯＨの有機酸の例は、安息香酸及び１−ナフトエ酸である。Ｒ1がアリールであり、これがヒドロキシル、Ｃ1-4−アルキル及び／又はジ（Ｃ1-4−アルキル）アミノで一又は多置換されている式Ｒ1−ＣＯＯＨの有機酸の例は、３，５−ジ−tert−ブチルサリチル酸、４−（ジメチルアミノ）安息香酸、３−ヒドロキシ−２−ナフトエ酸及び１−ヒドロキシ−２−ナフトエ酸である。
【００４０】
有機酸の混合物を使用することも可能である。
【００４１】
好ましい有機酸は、式Ｒ1−ＣＯＯＨであり、ここでＲ1は水素、Ｃ1-13−アルキル又はＣ2-11−アルケニルであってもよく、それによりＣ1-13−アルキル及びＣ2-11−アルケニルは、ヒドロキシル、カルボキシ、ＮＨＣＯＣ1-4−アルキル及び／又はアリールで一又は多置換されてもよく、アリールは、ヒドロキシル、Ｃ1-4−アルキル、Ｃ1-4−アルコキシ及び／又はアリールで一又は多置換されてもよい。
【００４２】
好ましい有機酸の例は、ギ酸、酢酸、酪酸、ラウリン酸、乳酸、２，６−ヘキサジエン酸、ウンデシレン酸、アスコルビン酸、シュウ酸、コハク酸、リンゴ酸、酒石酸、クエン酸、フマル酸、ムコン酸、フェニル酢酸、ｐ−トリル酢酸、４−ビフェニル酢酸、４−メトキシフェニル酢酸、マンデル酸、α−アセトアミド桂皮酸、４−メチル桂皮酸、フェルラ酸、トランス−桂皮酸及びトランス−スチリル酢酸である。
【００４３】
より好ましい有機酸は、ラウリン酸、乳酸、２，６−ヘキサジエン酸、アスコルビン酸、シュウ酸、コハク酸、リンゴ酸、酒石酸、クエン酸、フマル酸、ムコン酸、フェニル酢酸、マンデル酸、フェルラ酸及びトランス−桂皮酸からなる群より選択される。
【００４４】
最も好ましい有機酸は、酒石酸又はクエン酸である。
【００４５】
有機酸がＤ−エナンチオマー、Ｌ−エナンチオマー又はラセミ体として存在し得る場合、これら３つの全形態が含まれる。
【００４６】
好ましいポリヒドロキシ化合物は、例えば単糖類、二糖類及び多糖類等の炭水化物類、並びにカルボニル基がヒドロキシル基に還元されている、いわゆる糖アルコールであるそれらの誘導体からなる群より選択される。
【００４７】
単糖類の例は、グルコース、マンノース、ガラクトース、アラビノース、果糖、リボース、エリトロース及びキシロースである。二糖類の例は、マルトース、セルビオース、乳糖及びショ糖である。多糖類の例は、セルロース、澱粉、アラビアゴム、デキストリン及びシクロデキストリンである。糖アルコールの例は、メソエリトリトール、ソルビトール、マンニトール及びペンタエリトリトールである。
【００４８】
より好ましいポリヒドロキシ化合物は、二糖類、多糖類及び糖アルコールである。
【００４９】
最も好ましいポリヒドロキシ化合物は、ショ糖、アラビアゴム及びメソエリトリトールである。
【００５０】
ポリヒドロキシ化合物がＤ−エナンチオマー、Ｌ−エナンチオマー又はラセミ体として存在し得る場合、これら３つの全形態が含まれる。
【００５１】
塩基は、アルカリ金属、アルカリ土類金属及びアンモニウムの水酸化物及び炭化物、並びに式（Ｒ2Ｒ3Ｒ4）Ｎのアミンからなる群より選択されてもよく、ここでＲ2、Ｒ3及びＲ4は、同一若しくは異なっていてもよく、かつ水素、Ｃ1-8−アルキル若しくはアリールであってもよく、又はＲ2は、水素、Ｃ1-8−アルキル若しくはアリールであってもよく、かつＲ3とＲ4は、それらが結合する窒素と一緒になって、５又は６員環を形成してもよく、それによりＣ１−８−アルキル及びアリールは、ヒドロキシル又はアミノで一又は多置換されてもよい。
【００５２】
アルカリ金属、アルカリ土類金属又はアンモニウムの水酸化物及び炭化物の例は、水酸化ナトリウム、水酸化カリウム、水酸化マグネシウム、水酸化カルシウム、炭酸ナトリウム、炭酸カリウム、炭酸マグネシウム及び炭酸カルシウムである。
【００５３】
式（Ｒ2Ｒ3Ｒ4）Ｎのアミンの例は、アンモニア、トリエチルアミン、ジ−及びトリブチルアミン、ジ−及びトリペンチルアミン、ジ−及びトリヘキシルアミン、モノ−、ジ−及びトリエタノールアミン、Ｎ，Ｎ−ジメチルエタノールアミン、エチレンジアミン、１，２−及び１，３−ジアミノプロパン、アニリン、モルホリン、ピペリジン、ピラジン並びにピロリジンである。
【００５４】
好ましい塩基は、アルカリ金属、アルカリ土類金属又はアンモニウムの水酸化物、及び式（Ｒ2Ｒ3Ｒ4）Ｎのアミンであり、ここでＲ2、Ｒ3及びＲ4は、同一又は異なっていてもよく、かつ水素又はＣ1-8−アルキルであってもよく、それによりＣ1-8−アルキルは、ヒドロキシル又はアミノで一又は多置換されてもよい。
【００５５】
より好ましい塩基は、アルカリ金属又はアンモニウムの水酸化物、及びアンモニアである。
【００５６】
好ましくは、塩基／酸素含有遷移金属化合物のモル比は、少なくとも７：１、より好ましくは少なくとも９：１、最も好ましくは少なくとも１８：１である。
【００５７】
本発明の組成物の好ましい一実施態様において、添加剤は、有機酸又はポリヒドロキシ化合物である。この実施態様において、酸素含有遷移金属化合物は、好ましくはアルカリ金属及びアンモニウムのモノ−、ジ−及びポリモリブデン酸塩並びに−タングステン酸塩からなる群より選択され、より好ましくはアルカリ金属及びアンモニウムのモノ−及びジ−モリブデン酸塩並びに−タングステン酸塩、例えばモリブデン酸アンモニウム、モリブデン酸ナトリウム、モリブデン酸カリウム、二モリブデン酸アンモニウム、タングステン酸アンモニウム、タングステン酸ナトリウム及びタングステン酸カリウムからなる群より選択される。酸素含有遷移金属化合物が二モリブデン酸アンモニウムであり、添加剤が有機酸であるか、又は酸素含有遷移金属化合物が、アルカリ金属のモノモリブデン酸塩又は−タングステン酸塩、例えばモリブデン酸又はタングステン酸ナトリウム又はカリウムであり、添加剤がポリヒドロキシ化合物である組成物が特に好ましい。
【００５８】
本発明の組成物の別の好ましい実施態様において、添加剤は塩基である。この実施態様において、酸素含有遷移金属化合物は、好ましくはアルカリ金属及びアンモニウムのモノ−、ジ−及びポリモリブデン酸塩、より好ましくは八モリブデン酸アンモニウムである。
【００５９】
本発明の組成物は、水溶性又は水分散性ポリマーバインダーを更に含有することが好ましい。
【００６０】
水溶性とは、少なくともポリマーバインダー５ｇが、２５℃で水１００ｇに可溶であることを意味する。
【００６１】
あらゆる適切な水溶性又は水分散性ポリマーバインダー、例えばアクリルポリマー、スチレンポリマー、ビニルポリマー及びそれらの誘導体、ポリオレフィン、ポリウレタン及び天然ポリマー並びにそれらの誘導体を使用することができる。
【００６２】
ポリマーバインダーの混合物を使用することもできる。
【００６３】
アクリルポリマーは、少なくとも一種のアクリルモノマーから、又は少なくとも一種のアクリルモノマーと、例えばスチレンモノマー、ビニルモノマー、オレフィンモノマー若しくはマレイン酸モノマー等の少なくとも一種の他のエチレン性不飽和ポリマーとから形成されたポリマーである。
【００６４】
アクリルモノマーの例は、（メタ）アクリル酸又はその塩、（メタ）アクリルアミド、（メタ）アクリロニトリル、Ｃ1-6−アルキル（メタ）アクリレート、例えばエチル（メタ）アクリレート、ブチル（メタ）アクリレート又はヘキシル（メタ）アクリレート、２−エチルヘキシル（メタ）アクリレート、ジ（Ｃ1-4−アルキルアミノ）−Ｃ1-6−アルキル（メタ）アクリレート、例えばジメチルアミノエチルアクリレート又はジエチルアミノエチルアクリレート、ジ（Ｃ1-4−アルキルアミノ）Ｃ1-6−アルキルアミン及び（メタ）アクリル酸から形成されたアミドである。
【００６５】
スチレンモノマーの例は、スチレン、４−メチルスチレン及び４−ビニルビフェニルである。ビニルモノマーの例は、ビニルアルコール、塩化ビニル、塩化ビニリデン、ビニルイソブチルエーテル及び酢酸ビニルである。オレフィンモノマーの例は、エチレン、プロピレン、ブタジエン及びイソプレン、並びにそれらの塩素化又はフッ素化誘導体、例えばテトラフルオロエチレンである。マレイン酸モノマーの例は、マレイン酸、無水マレイン酸及びマレイミドである。
【００６６】
アクリルポリマーの例は、例えばＣｉｂａ（登録商標）Ｇｌａｓｃｏｌ（登録商標）ＬＥ１５、ＬＳ２０及びＬＳ２４の商品名の下でＣｉｂａから販売されているカルボキシル化アクリルコポリマー、例えばＣｉｂａ（登録商標）Ｇｌａｓｃｏｌ（登録商標）ＬＳ２６の商品名の下でＣｉｂａから販売されているカルボキシル化スチレンアクリルコポリマー、例えばＣｉｂａ（登録商標）Ｇｌａｓｃｏｌ（登録商標）Ｃ４４の商品名の下でＣｉｂａから販売されているスチレンアクリルコポリマー、並びに例えばＣｉｂａ（登録商標）Ｇｌａｓｃｏｌ（登録商標）Ｅ１１の商品名の下でＣｉｂａから販売されているポリアクリル酸ポリマーである。
【００６７】
スチレンポリマーは、少なくとも一種のスチレンモノマーと、少なくとも一種のビニルモノマー、オレフィンモノマー及び／又はマレイン酸モノマーとから形成されたポリマーである。スチレンポリマーの例は、スチレンブタジエンスチレンブロックポリマー、スチレンエチレンブタジエンブロックポリマー、スチレンエチレンプロピレンスチレンブロックポリマー及びスチレン−無水マレイン酸コポリマーである。
【００６８】
ビニルポリマーは、少なくとも一種のビニルモノマーから、又は少なくとも一種のビニルモノマーと少なくとも一種のオレフィンモノマー若しくはマレイン酸モノマーとから形成されたポリマーである。ビニルポリマーの例は、ポリ塩化ビニル、ポリビニルアルコール、酢酸ポリビニル、部分加水分解された酢酸ポリビニル及びメチルビニルエーテル−無水マレイン酸コポリマーである。それらの誘導体の例は、カルボキシ修飾ポリビニルアルコール、アセトアセチル修飾ポリビニルアルコール、ジアセトン修飾ポリビニルアルコール及びケイ素修飾ポリビニルアルコールである。
【００６９】
ポリオレフィンは、少なくとも一種のオレフィンモノマー、又は少なくとも一種のオレフィンモノマー若しくはマレイン酸モノマーから形成されたポリマーである。ポリオレフィンの例は、ポリエチレン、ポリプロピレン、ポリブタジエン及びイソプロピレン−無水マレイン酸コポリマーである。
【００７０】
ポリウレタンは、少なくとも一種のジイソシアネートモノマーと、少なくとも一種のポリオールモノマー及び／又はポリアミンモノマーとから形成されたポリマーである。ジイソシアネートモノマーの例は、ヘキサメチレンジイソシアネート、トルエンジイソシアネート及びジフェニルメタンジイソシアネートである。
【００７１】
天然ポリマーの例は、澱粉、セルロース、ゼラチン、カゼイン（ｃａｅｓｉｎ）及び天然ゴムである。誘導体の例は、酸化澱粉、澱粉−酢酸ビニルグラフトコポリマー、ヒドロキシエチルセルロース、ヒドロキシプロピルセルロース、メチルセルロース、エチルセルロース、カルボキシメチルセルロース及びアセチルセルロースである。
【００７２】
ポリマーバインダーは、当該技術分野において公知であり、例えば適切なモノマーから出発した重合等の公知の方法により製造することができる。
【００７３】
好ましくは、ポリマーバインダーは、アクリルポリマー、スチレンブタジエンコポリマー、スチレン−無水マレイン酸コポリマー、ポリビニルアルコール、酢酸ポリビニル、部分加水分解された酢酸ポリビニル、メチルビニルエーテル−無水マレイン酸コポリマー、カルボキシ修飾ポリビニルアルコール、アセトアセチル修飾ポリビニルアルコール、ジアセトン修飾ポリビニルアルコール及びケイ素修飾ポリビニルアルコール、イソプロピレン−無水マレイン酸コポリマー、ポリウレタン、セルロース、ゼラチン、カゼイン（ｃａｅｓｉｎ）、酸化澱粉、澱粉−酢酸ビニルグラフトコポリマー、ヒドロキシエチルセルロース、メチルセルロース、エチルセルロース、カルボキシメチルセルロース並びにアセチルセルロースからなる群より選択される。
【００７４】
より好ましくは、ポリマーバインダーはアクリルポリマーである。
【００７５】
最も好ましくは、ポリマーバインダーは、Ｃｉｂａ（登録商標）Ｇｌａｓｃｏｌ（登録商標）の商品名の下で、Ｃｉｂａから販売されているアクリルポリマー、例えばＣｉｂａ（登録商標）Ｇｌａｓｃｏｌ（登録商標）ＬＥ１５、ＬＳ２０、ＬＳ２４、ＬＳ２６、Ｅ１１及びＣ４４である。
【００７６】
好ましくは、本発明の組成物は、更なる成分を含むことができる。
【００７７】
コーティング組成物中に含まれることができる更なる成分は、組成物の性能を改善するのに適切な任意の成分であることができる。更なる成分の例は、ＩＲ吸収剤、ＵＶ吸収剤、顔料、発色剤、安定剤、酸化防止剤、及び製品に添加されて、その製造源を示す様々な物質であるタガントである。
【００７８】
ＩＲ吸収剤の例は、例えばＣｉｂａ（登録商標）Ｉｒｇａｌｕｂｅ（登録商標）２１１の商品名の下で販売されているアルキル化トリフェニルホスホロチオネートである。ＵＶ吸収剤の例は、２−ヒドロキシ−４−メトキシベンゾフェノンである。
【００７９】
像非形成領域と像形成領域間のコントラストを高めるために、又は偽造防止対策として、顔料を添加することができる。
【００８０】
像非形成領域と像形成領域間のコントラストを高めるために添加し得る顔料の例は、二酸化チタン、炭酸カルシウム、カオリン、焼成カオリン、水酸化アルミニウム、タルク、酸化亜鉛、非晶質シリカ、硫酸バリウム、ポリスチレン樹脂、尿素−ホルムアルデヒド樹脂、中空プラスチック顔料及びそれらの混合物である。
【００８１】
偽造防止対策として添加し得る顔料の例は、蛍光顔料又は磁性顔料である。
【００８２】
発色剤の例は、フタリド、フルオラン、トリアリールメタン、ベンゾオキサジン、キナゾリン、スピロピラン、キノン、チアジン及びオキサジン、又はそれらの混合物である。
【００８３】
フタリドの例は、クリスタルバイオレットラクトン（３，３−ビス（ｐ−ジメチルアミノフェニル）−６−ジメチル−アミノフタリド）、３，３−ビス（１−エチル−２−メチルインドール−３−イル）フタリド、７−（Ｎ−エチル−Ｎ−イソペンチルアミノ）−３−メチル−１−フェニルスピロ［４Ｈ−クロメノ［２，３−ｃ］ピラゾール−４（１Ｈ）−３’フタリド、３，３−ビス−［２−（ｐ−ジメチルアミノフェニル）−２−（ｐ−メトキシフェニル）エテニル−４，５，６，７−テトラブロモフタリド及び３−（４−ジエチルアミノ−２−エトキシフェニル）−３−（１−エチル−２−メチルインドール−３−イル）−４−アザフタリドである。
【００８４】
フルオランの例は、３−ジ（エチル）アミノ−６−メチル−７−（tert−ブトキシカルボニル）アニリノフルオラン、３−ジエチルアミノ−７−ジベンジルアミノフルオラン、３−ジブチルアミノ−７−ジベンジルアミノフルオラン、３−ジエチル−アミノ−６−メチル−７−（ジベンジルアミノ）フルオラン、３−ジエチルアミノ−６−メチルフルオラン、３−ジエチルアミノ−ベンゾ［ａ］フルオラン、３−ジメチルアミノ−６−メチル−７−アニリノフルオラン、３−ジエチルアミノ−６−メチル−７−（２−クロロアニリノ）フルオラン、３−ジエチルアミノ−６−エトキシエチル−７−アニリノフルオラン、３−ピロリジノ−６−メチル−７−アニリノフルオラン、３−ピペリジノ−６−メチル−７−アニリノフルオラン、３−（Ｎ−メチル−Ｎ−プロピル−アミノ）−６−メチル−７−アニリノフルオラン、３−（Ｎ−メチル−Ｎ−シクロヘキシルアミノ）−６−メチル−７−アニリノフルオラン、３−（Ｎ−エチル−ｐ−トルイジノ）アミノ−６−メチル−７−アニリノフルオラン、３−（Ｎ−エチル−Ｎ−テトラヒドロフルフリルアミノ）−６−メチル−７−アニリノフルオラン及び２−メチル−６−ｐ−（ｐ−ジメチルアミノフェニル）アミノアニリノフルオランである。
【００８５】
ベンゾオキサジンの例は、ＥＰ  ０１８７３２９Ａ１に記載されているように調製し得る２−フェニル−４−（４−ジエチルアミノフェニル）−４−（４−メトキシフェニル）−６−メチル−７−ジメチルアミノ−３，１−ベンゾオキサジン、及び２−フェニル−４−（４−ジエチルアミノフェニル）−４−（４−メトキシフェニル）−８−メチル−７−ジメチルアミノ−３，１−ベンゾオキサジンである。
【００８６】
キナゾリンの例は、４，４’−［１−メチルエチリデン）ビス（４，１−フェニレンオキシ−４，２−キナゾリンジイル］ビス［Ｎ，Ｎ−ジエチルベンゼンアミン］である。トリアリールメタンの例は、ＧＢ１，５４８，０５９に記載されているように調製し得るビス（Ｎ−メチルジフェニルアミン）−４−イル−（Ｎ−ブチルカルバゾール）−３−イル−メタンである。
【００８７】
スピロピランの例は、１’，３’，３’−トリメチルスピロ［２Ｈ−１−ベンゾピラン−２，２’−インドリン］、１，３，３−トリメチルスピロ［インドリン−２，３’−［３Ｈ］ナフト［２，１−ｂ］［１，４］オキサジン］及び１’，３’，３’−トリメチルスピロ−［２Ｈ−１−ベンゾチオピラン−２，２’−インドリン］である。
【００８８】
キノンの例は、ヘマトキシリンである。オキサジンの例は、３，７−ビス（ジメチル−アミノ）−１０−ベンゾイルフェノキサジンである。チアジンの例は、３，７−ビス（ジメチルアミノ）−１０−ベンゾイルフェノチアジンである。
【００８９】
好ましくは、発色剤はフタリド若しくはフルオラン又はそれらの混合物である。
【００９０】
好ましくは、場合による他の成分は、水不溶性ＩＲ吸収剤、例えばＢａｙｔｒｏｎ  Ｐ及び／又は発色剤を含まない。
【００９１】
本発明のコーティング組成物で形成されたコーティングは、ラミネート層又はオーバープリントワニスでコーティングすることができる。ラミネート層又はオーバープリントワニスの材料が、像を形成するレーザーの波長を吸収しないように選択される場合、レーザー感受性コーティングは、ラミネートを損傷するか又はラミネートにマーキングを付けることなく、ラミネート層を通して像を形成することができる。またラミネート又はオーバープリントワニスは、エネルギー処理前にコーティングを着色させないように、理想的に選択される。
【００９２】
本発明の組成物は、全組成物の重量に基づき、１０〜９５重量％、好ましくは１０〜９０重量％の水性ベースの溶媒を含有することができる。
【００９３】
本発明の組成物は、全組成物の重量に基づき、１０〜５０重量％、好ましくは１〜４０重量％、より好ましくは１〜３０重量％、最も好ましくは１〜２０重量％の酸素含有遷移金属化合物を含有することができる。
【００９４】
本発明の組成物は、全組成物の重量に基づき、１０〜５０重量％、好ましくは１〜４０重量％、より好ましくは１〜３０重量％、最も好ましくは１〜２０重量％の添加剤を含有することができる。
【００９５】
本発明の組成物は、全組成物の重量に基づき、１０〜８０重量％、好ましくは１〜７０重量％、より好ましくは１〜６０重量％、最も好ましくは１〜５０重量％の水溶性又は水分散性ポリマーバインダーを含有することができる。
【００９６】
本発明の組成物は、全組成物の重量に基づき、０〜３０重量％、好ましくは０〜２０％、より好ましくは０〜１０重量％、最も好ましくは０重量％の更なる成分を含有することができる。
【００９７】
本発明の組成物は、すべて全組成物の重量に基づき、水性ベースの溶媒１０〜９５重量％、酸素含有遷移金属化合物１〜５０重量％、添加剤１〜５０重量％、水溶性又は水分散性ポリマーバインダー１〜８０重量％、更なる成分０〜３０重量％からなることができる。
【００９８】
好ましくは、本発明の組成物は、すべて全組成物の重量に基づき、水性ベースの溶媒１０〜９５重量％、酸素含有遷移金属化合物１〜４０重量％、添加剤１〜４０重量％、水溶性又は水分散性ポリマーバインダー１〜７０重量％、更なる成分０〜２０重量％からなることができる。
【００９９】
より好ましくは、本発明の組成物は、すべて全組成物の重量に基づき、水性ベースの溶媒１０〜９０重量％、酸素含有遷移金属化合物１〜３０重量％、添加剤１〜３０重量％、水溶性又は水分散性ポリマーバインダー１〜６０重量％、更なる成分０〜１０重量％からなることができる。
【０１００】
最も好ましくは、本発明の組成物は、すべて全組成物の重量に基づき、水性ベースの溶媒１０〜９０重量％、酸素含有遷移金属化合物１〜２０重量％、添加剤１〜２０重量％、水溶性又は水分散性ポリマーバインダー１〜５０重量％、更なる成分０重量％からなることができる。
【０１０１】
本発明の一部はまた、水性ベースの溶媒を酸素含有遷移金属化合物と混合する工程を含む、本発明の組成物の製造方法である。
【０１０２】
好ましくは、方法は、水性ベースの溶媒を酸素含有遷移金属化合物及び添加剤と混合する工程を含む。
【０１０３】
好ましい一実施態様において、方法は、水性ベースの溶媒を、酸素含有遷移金属化合物、添加剤及び水溶性又は水分散性ポリマーバインダーと混合する工程を含む。更なる成分が存在することができる。
【０１０４】
別の好ましい実施態様において、方法は、（ｉ）水性ベースの溶媒を酸素含有遷移金属化合物及び添加剤と混合する工程、並びに（ｉｉ）工程（ｉ）で得られた混合物の存在下、適切なモノマーの重合により水溶性又は水分散性ポリマーバインダーを形成する工程を含む。更なる成分が工程（ｉ）で存在することができるか、又は重合後に添加することができる。
【０１０５】
本発明の一部はまた、本発明のコーティング組成物でコーティングした基材である。
【０１０６】
基材は、シート又は他のあらゆる三次元物体であることができ、透明又は不透明であってもよく、また平坦な又は平坦でない表面を有することができる。平坦でない表面を有する基材の例は、充填した紙袋、例えばセメントの紙袋である。基材は、紙、ボール紙、金属、木材、布地、ガラス、セラミック及び／又はポリマーから形成することができる。ポリマーの例は、ポリエチレンテレフタレート、低密度ポリエチレン、ポリプロピレン、二軸配向ポリプロピレン、ポリエーテルスルホン、ポリ塩化ビニルポリエステル及びポリスチレンである。好ましくは、基材は、紙、ボール紙又はポリマーから形成される。
【０１０７】
コーティングの厚さは、通常、０．１〜１，０００μｍの範囲で選択される。好ましくは、１〜５００μｍの範囲である。より好ましくは、１〜２００μｍの範囲である。最も好ましくは、１〜２０μｍの範囲である。
【０１０８】
本発明の別の態様は、本発明の組成物を基材にコーティングする工程を含む、コーティング基材の製造方法である。
【０１０９】
基材には、標準的なコーティング塗布、例えばバーコーター塗布、回転塗布、噴霧塗布、カーテン塗布、浸漬塗布、エアー塗布、ナイフ塗布、ブレード塗布又はロール塗布を用いて、本発明の組成物をコーティングすることができる。組成物はまた、様々なマーキング刷方法、例えばシルクスクリーンマーキング刷、グラビアマーキング刷、オフセットマーキング刷及びフレキソマーキング刷により、基材に塗布することができる。基材が紙の場合、組成物は、サイズプレス又は抄紙機のウェットエンドにも適用することができる。
【０１１０】
コーティング組成物は、例えば周囲温度又は高温で乾燥することができる。高温は、エネルギー暴露前の像の形成を避けるように理想的に選択される。
【０１１１】
本発明の一部はまた、ｉ）本発明の組成物を基材にコーティングする工程、及びｉｉ）マーキングが意図されるコーティング基材の部分をエネルギーに暴露して、マーキングを生成させる工程を含む、マーキングが付いた基材の製造方法である。
【０１１２】
好ましくは、マーキングは黒色である。
【０１１３】
エネルギーは、熱、又は本発明の組成物でコーティングされた基材に適用されるときにマーキングを生成する、他のあらゆるエネルギーであることができる。そのようなエネルギーの例は、ＵＶ、ＩＲ、可視又はマイクロ波照射である。
【０１１４】
エネルギーは、あらゆる適切な方法でコーティング基材に適用することができる。例えば、熱はサーマルプリンターを使用して適用することができ、ＵＶ、可視及びＩＲ照射は、ＵＶ又はＩＲレーザーを使用して適用することができる。ＩＲレーザーの例は、ＣＯ２レーザー、Ｎｄ：ＹＡＧレーザー及びＩＲ半導体レーザーである。
【０１１５】
好ましくは、エネルギーはＩＲ照射である。より好ましくは、エネルギーは７８０〜１，０００，０００nmの範囲の波長を有するＩＲ照射である。更に好ましくは、エネルギーはＣＯ２レーザー又はＮｄ：ＹＡＧレーザーにより生成されるＩＲ照射である。最も好ましくは、エネルギーは１０，６００nmの波長を有するＣＯ２レーザーにより生成されるＩＲ照射である。
【０１１６】
一般に、ＩＲレーザーの正確な出力及びライン速度は、用途により決定され、また像の生成に十分であるように選択され、例えばＩＲレーザーの波長が１０，６００nmであり、レーザービーム径が０．３５mmのとき、出力は通常０．５〜４Ｗであり、ライン速度は、一般に３００〜１，０００mm／ｓである。
【０１１７】
本発明の更なる別の態様は、上記の方法により得ることができるマーキングが付いた基材である。
【０１１８】
本発明のコーティング組成物は、水性ベースであるために、揮発性有機化学物質が全く生成されないか又は少量しか生成されず、透明コーティングを生成し、高いコントラストの黒色像を生成するという利点を有する。加えて、コーティング組成物は、エネルギー暴露前には着色されず、形成されたマーキングは、高い安定性、特に高い耐光堅牢性を有する。
【０１１９】
実施例
実施例１
モリブデン酸ナトリウム（３ｇ、１２．４mmol）を水（８．８ｇ）に溶解した後、混合物をショ糖（３ｇ、４．４mmol）で処理して、無色溶液を得た。次に、固形分４２重量％、及び２５℃での粘度（Ｂｒｏｏｋｆｉｅｌｄ  ２０rpm）２００mPa×ｓを有するスチレンアクリルコポリマーベースの自己架橋性水性エマルジョンである、Ｃｉｂａ（登録商標）Ｇｌａｓｃｏｌ（登録商標）Ｃ４４（５．２ｇ）を加え、撹拌を３０分間継続した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２０】
実施例２
タングステン酸ナトリウム（３ｇ、９．１mmol）及びショ糖（３ｇ、８．８mmol）を水（８．５ｇ）に加え、混合物を１０分間撹拌して、無色溶液を生成した。固形分４６重量％、pH８．５及び２５℃での粘度（Ｂｒｏｏｋｆｉｅｌｄ  ２０rpm）７００mPa×ｓを有するカルボキシル化スチレンアクリルコポリマーの水性マイクロエマルジョンである、Ｃｉｂａ（登録商標）Ｇｌａｓｃｏｌ（登録商標）ＬＳ２６（９．５ｇ）を加え、混合物を撹拌して白色エマルジョンを形成した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２１】
実施例３
タングステン酸ナトリウム（４ｇ、１２．１mmol）及びショ糖（４ｇ、１１．７mol）を水（６．５ｇ）に加え、混合物を１０分間撹拌して、無色溶液を生成した。固形分４６重量％、pH８．５及び２５℃での粘度（Ｂｒｏｏｋｆｉｅｌｄ  ２０rpm）７００mPa×ｓを有するカルボキシル化スチレンアクリルコポリマーの水性マイクロエマルジョンである、Ｃｉｂａ（登録商標）Ｇｌａｓｃｏｌ（登録商標）ＬＳ２６（９．５ｇ）を加え、混合物を撹拌して白色エマルジョンを形成した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２２】
実施例４
タングステン酸ナトリウム（３ｇ、９．１mol）及びメソエリトリトール（３ｇ、２４．６mol）を水（８．５ｇ）に加え、混合物を１０分間撹拌して、無色溶液を生成した。固形分４６重量％、pH８．５及び２５℃での粘度（Ｂｒｏｏｋｆｉｅｌｄ  ２０rpm）７００mPa×ｓを有するカルボキシル化スチレンアクリルコポリマーの水性マイクロエマルジョンである、Ｃｉｂａ（登録商標）Ｇｌａｓｃｏｌ（登録商標）ＬＳ２６（９．５ｇ）を加え、混合物を撹拌して白色エマルジョンを形成した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２３】
実施例５
タングステン酸ナトリウム（３ｇ、９．１mol）及びアラビアゴム（３ｇ）を水（８．５ｇ）に加え、混合物を１０分間撹拌して、薄茶色の縣濁液を生成した。固形分４６重量％、pH８．５及び２５℃での粘度（Ｂｒｏｏｋｆｉｅｌｄ  ２０rpm）７００mPa×ｓを有するカルボキシル化スチレンアクリルコポリマーの水性マイクロエマルジョンである、Ｃｉｂａ（登録商標）Ｇｌａｓｃｏｌ（登録商標）ＬＳ２６（９．５ｇ）を加え、混合物を撹拌して薄茶色の縣濁液を形成した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２４】
実施例６
モリブデン酸ナトリウム（３ｇ、１２．４mmol）及びショ糖（３ｇ、８．８mmol）を、固形分６０重量％、pH３〜４及び２０℃での粘度（Ｂｒｏｏｋｆｉｅｌｄ  ２０rpm）２００mPa×ｓを有するカルボキシル化アクリルコポリマーの水性エマルジョンである、Ｃｉｂａ（登録商標）Ｇｌａｓｃｏｌ（登録商標）ＬＥ１５溶液（１１ｇ）に加えた。次に、混合物を１０分間撹拌して、コーティングエマルジョンを生成した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２５】
実施例７
二モリブデン酸アンモニウム（１ｇ、２．９５mmol）を水（１０ｇ）に溶解し、Ｄ，Ｌ−酒石酸（０．５ｇ、３．３３mmol）を加え、混合物を撹拌して、無色溶液を生成した。次に、ポリビニルアルコール（Ｍw〜４７，０００）（１ｇ）を加え、撹拌を更に約３０分間継続した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２６】
実施例８
二モリブデン酸アンモニウム（１ｇ、２．９５mmol）を水（１０ｇ）に溶解し、クエン酸（０．５ｇ、２．３８mmol）を加え、混合物を撹拌して、無色溶液を生成した。次に、pH２〜２．５及び２５℃での粘度（Ｂｒｏｏｋｆｉｅｌｄ  ２０rpm）２，０００〜４，０００mPa×ｓを有するポリアクリル酸ベースの溶液であるＣｉｂａ（登録商標）Ｇｌａｓｃｏｌ（登録商標）Ｅ１１（１ｇ）を加え、撹拌を更に３０分間継続した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２７】
実施例９
二モリブデン酸アンモニウム（１ｇ、２．９５mmol）を水（１０ｇ）に溶解し、ショ糖（０．５ｇ、１．４６mmol）を加え、混合物を撹拌して、無色溶液を生成した。次に、pH２〜２．５及び２５℃での粘度（Ｂｒｏｏｋｆｉｅｌｄ  ２０rpm）２，０００〜４，０００mPa×ｓを有するポリアクリル酸ベースの溶液である、Ｃｉｂａ（登録商標）Ｇｌａｓｃｏｌ（登録商標）Ｅ１１（１ｇ）を加え、撹拌を更に３０分間継続した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２８】
実施例１０
モリブデン酸ナトリウム（１ｇ、４．１３mmol）を水（４．５ｇ）に溶解し、Ｄ，Ｌ−酒石酸（０．５ｇ、３．３３mmol）を加え、混合物を撹拌して、無色溶液を生成した。次に、固形分４２重量％、及び２５℃での粘度（Ｂｒｏｏｋｆｉｅｌｄ  ２０rpm）２００mPa×ｓを有するスチレンアクリルコポリマーベースの自己架橋性水性エマルジョンである、Ｃｉｂａ（登録商標）Ｇｌａｓｃｏｌ（登録商標）Ｃ４４（０．５ｇ）を加え、撹拌を更に３０分間継続した。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１２９】
実施例１１
八モリブデン酸アンモニウム（３ｇ、２．３９mmol）を水（１０ｇ）と２５％（ｗ／ｗ）アンモニア水溶液（１．５ｇ、２２．０mmol）との混合物に加え、この混合物を４５分間撹拌して、無色溶液を生成した。固形分４６重量％、pH８．５及び２５℃での粘度（Ｂｒｏｏｋｆｉｅｌｄ  ２０rpm）７００mPa×ｓを有するカルボキシル化スチレンアクリルコポリマーの水性マイクロエマルジョンである、Ｃｉｂａ（登録商標）Ｇｌａｓｃｏｌ（登録商標）ＬＳ２６（９．５ｇ）を加えた。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１３０】
実施例１２
八モリブデン酸アンモニウム（６ｇ、４．７８mmol）を水（１２ｇ）とＮ，Ｎ−ジメチルエタノールアミン（４．５ｇ、５０．５mmol）との混合物に加え、この混合物を４５分間撹拌して、無色溶液を生成した。次に、水（４．９ｇ）と、固形分４６重量％、pH８．５及び２５℃での粘度（Ｂｒｏｏｋｆｉｅｌｄ  ２０rpm）７００mPa×ｓを有するカルボキシル化スチレンアクリルコポリマーの水性マイクロエマルジョンである、Ｃｉｂａ（登録商標）Ｇｌａｓｃｏｌ（登録商標）ＬＳ２６（４４．６ｇ）とを加えた。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１３１】
実施例１３
八モリブデン酸アンモニウム（３ｇ、２．３９mmol）を水（７ｇ）と２５％（ｗ／ｗ）アンモニア水溶液（３ｇ、４４．０mmol）との混合物に加え、この混合物を４５分間撹拌して、無色溶液を生成した。次に、固形分４８重量％、pH９．０及び２５℃での粘度（Ｂｒｏｏｋｆｉｅｌｄ  ２０rpm）１，０００mPa×ｓを有するカルボキシル化アクリルコポリマーの水性マイクロエマルジョンである、Ｃｉｂａ（登録商標）Ｇｌａｓｃｏｌ（登録商標）ＬＳ２４と、固形分４２重量％、及び２５℃での粘度（Ｂｒｏｏｋｆｉｅｌｄ  ２０rpm）２００mPa×ｓを有するスチレンアクリルコポリマーベースの自己架橋性水性エマルジョンである、Ｃｉｂａ（登録商標）Ｇｌａｓｃｏｌ（登録商標）Ｃ４４との混合物（比２：１）（５０ｇ）を加えた。次に、コーティング配合物を普通紙、コーティング紙及びポリエチレンテレフタレートフィルム上にコーティングして、ＣＯ２レーザー（波長：１０，０００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１３２】
実施例１４
八モリブデン酸アンモニウム（３ｇ、２．３９mmol）を水（７ｇ）及び２５％（ｗ／ｗ）アンモニア水溶液（３ｇ、４４mmol）に加え、混合物を４５分間撹拌して、無色溶液を生成した。固形分４６重量％、pH８．５及び２５℃での粘度（Ｂｒｏｏｋｆｉｅｌｄ  ２０rpm）７００mPa×ｓを有するカルボキシル化アクリルコポリマーの水性マイクロエマルジョンである、Ｃｉｂａ（登録商標）Ｇｌａｓｃｏｌ（登録商標）ＬＳ２０と、固形分４２重量％、及び２５℃での粘度（Ｂｒｏｏｋｆｉｅｌｄ  ２０rpm）２００mPa×ｓを有するスチレンアクリルコポリマーベースの自己架橋性水性エマルジョンである、Ｃｉｂａ（登録商標）Ｇｌａｓｃｏｌ（登録商標）Ｃ４４との混合物（比２：１）（５０ｇ）を加えた。次に、コーティング配合物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１３３】
実施例１５
分子量１，０００ｇ／mol、固形分２９．８％及びpH９．０を有する水性スチレン無水マレイン酸コポリマーのアンモニウム塩である、Ｅｌｆ  Ａｔｏｃｈｅｍにより販売されているＳＭＡ（登録商標）１０００（５９．０５ｇ）と、水（３．５５ｇ）とを容器に入れ、８５℃に加熱した。次に、３％（ｗ／ｗ）過硫酸アンモニウム水溶液（２．７５ｇ）を加えた。モノマー、スチレン（１４．５２ｇ）及び２−エチルヘキシルアクリレート（１１．８８ｇ）と、開始剤、３％（ｗ／ｗ）過硫酸アンモニウム水溶液（８．２５ｇ）とを、各々３時間及び３．５時間かけて加えた。次に、反応を８５℃で更に１時間保持して、重合を完了させた。反応混合物を４０℃に冷却し、活性成分として２−メチル−３（２Ｈ）−イソチアゾロン及び５−クロロ−２−メチル−３（２Ｈ）−イソチアゾロンを含有する殺生物剤であるＡｃｔｉｃｉｄｅ（登録商標）ＬＧを加え、６３μｍ篩を通して濾過した。次に、得られた分散ポリマーを機械式混合機に加えた。水（２．２０ｇ）、続いて３５％（ｗ／ｗ）アンモニア水溶液（７．０ｇ、１４４mmol）を、機械式混合機により形成された渦中に加えた。次に、八モリブデン酸アンモニウム（１０．０ｇ、７．９mmol）を徐々に加え、混合を３０分間継続して、均質な混合物を確実に得た。得られたコーティング組成物は、固形分４５重量％、pH９．０及び２５℃での粘度（Ｂｒｏｏｋｆｉｅｌｄ  ２０rpm）２５０mPa×ｓであった。次に、コーティング組成物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【０１３４】
実施例１６
分子量１，０００ｇ／mol、固形分２９．８重量％及びpH９．０を有する水性スチレン無水マレイン酸コポリマーのアンモニウム塩である、Ｅｌｆ  Ａｔｏｃｈｅｍにより販売されているＳＭＡ（登録商標）１０００（４６．９８ｇ）、水（９．１７ｇ）、八モリブデン酸アンモニウム（１０．０ｇ、７．９mmol）並びに３５％（ｗ／ｗ）アンモニア水溶液（７．０ｇ、１４４mmol）を容器に入れ、８５℃に加熱した。次に、３％（ｗ／ｗ）過硫酸アンモニウム水溶液（１．３５ｇ）を加えた。モノマー、スチレン（１１．５５ｇ）及び２−エチルヘキシルアクリレート（９．４５ｇ）と、開始剤、３％（ｗ／ｗ）過硫酸アンモニウム水溶液（４．０５ｇ）とを、各々３時間及び３．５時間かけて加えた。次に、反応混合物を８５℃で更に１時間保持して、重合を完了させた。反応混合物を４０℃に冷却し、活性成分として２−メチル−３（２Ｈ）−イソチアゾロン及び５−クロロ−２−メチル−３（２Ｈ）−イソチアゾロンを含有する殺生物剤であるＡｃｔｉｃｉｄｅ（登録商標）ＬＧを加え、６３μｍ篩を通して濾過して、固形分４５重量％（スチレン２−エチルヘキシルアクリレートコポリマー２１重量％（５５：４５（ｗ／ｗ））、ＳＭＡ（登録商標）１０００  １４重量％、八モリブデン酸アンモニウム１０重量％）、pH９．０及び２５℃での粘度（Ｂｒｏｏｋｆｉｅｌｄ  ２０rpm）５０mPa×ｓを有するコーティング組成物を得た。次に、コーティング組成物を普通紙、コーティング紙及びポリエチレンテレフタレートフィルム上にコーティングして、ＣＯ２レーザー（波長：１０，６００nm、出力：０．５〜４Ｗ、レーザービーム径：０．３５mm、ライン速度３００〜１，０００mm／ｓ）を使用したＩＲレーザー照射により直ちにマーキングを付けて黒色のマーキングを生成する透明コーティングを得た。
【国際調査報告】
2009503170.tif 000002
2009503170.tif 000003